(57)【要約】【課題】      白インクを必要とせずに、着色基材や透明基材に鮮やかなカラー画像を与え、更に光造形用インクとして使用した場合においても、鮮やかなカラーの立体像を与える活性エネルギー線硬化型のインクジェットインク及びインクセットを提供する。【解決手段】  重合性化合物及び光重合開始剤を含有し活性エネルギー線を照射することにより硬化し、白色顔料及び白色顔料以外の着色剤を含む活性エネルギー線硬化型インクジェットインク、該活性エネルギー線硬化型インクジェットインクをふくむ活性エネルギー線硬化型インクジェットインクセット、及びそれを使用した像形成方法。【選択図】      なし【特許請求の範囲】
【請求項１】
重合性化合物及び光重合開始剤を含有し活性エネルギー線を照射することにより硬化し、白色顔料及び白色顔料以外の着色剤を含むことを特徴とする活性エネルギー線硬化型インクジェットインク。
【請求項２】
前記白色顔料以外の着色剤が、マゼンタ色、シアン色又はイエロー色を呈する請求項１に記載の活性エネルギー線硬化型インクジェットインク。
【請求項３】
前記白色顔料を、インクの全固形分に対し１〜２０質量％含有する請求項１または２に記載の活性エネルギー線硬化型インクジェットインク。
【請求項４】
前記白色顔料が酸化チタンである請求項１〜３のいずれかに記載の活性エネルギー線硬化型インクジェットインク。
【請求項５】
重合性化合物及び光重合開始剤を含有し活性エネルギー線を照射することにより硬化する、少なくともマゼンタインク、シアンインク及びイエローインクを含む活性エネルギー線硬化型インクジェットインクセットであって、該インクジェットインクセットを構成するインクのいずれかあるいは全てに白色顔料を含有することを特徴とする活性エネルギー線硬化型インクジェットインクセット。
【請求項６】
ブラックインク、白色インク又はクリアインクを含む、請求項５に記載の活性エネルギー線硬化型インクジェットインクセット。
【請求項７】
活性エネルギー線硬化型インクジェットインクをインクジェット方式により所望のパターンで吐出して該インク層を形成する工程１と、活性エネルギー線を照射することにより前記インク層を硬化させる工程２とを含み、前記活性エネルギー線硬化型インクジェットインクが請求項１〜５のいずれかに記載のインクであることを特徴とする像形成方法。
【請求項８】
前記工程２の後、前記工程１および前記工程２を含む工程を繰り返して立体像を得る工程３とを含む請求項７に記載の像形成方法。
【請求項９】
活性エネルギー線硬化型インクジェットインクセットをインクジェット方式により所望のパターンで吐出して画像を形成する工程と、活性エネルギー線を照射することにより前記インクを硬化させる工程とを含み、前記活性エネルギー線硬化型インクジェットインクセットが請求項５または６に記載のインクセットであることを特徴とする像形成方法。
【請求項１０】
前記工程２の後、前記工程１および前記工程２を含む工程を繰り返して立体像を得る工程３とを含む請求項９に記載の像形成方法。
【発明の詳細な説明】
【技術分野】
【０００１】
本発明は、インクジェット方式で吐出可能な活性エネルギー線を照射することにより硬化するインクに関する。
【背景技術】
【０００２】
インクジェット方式は、ノズルよりインクを吐出して被着体に画像を形成する方式であり、該ノズルと被着材とが非接触状態にあるため、曲面や凹凸した不規則な形状を有する被着体表面に対し良好な印刷を行うことができる。また最近ではこのような印刷用途の他、厚膜積層印刷や立体造形印刷の、いわゆる３Ｄプリンターとして立体像を形成する装置としても活用されており、産業用途で広範囲にわたる利用分野が期待されている方式である。
【０００３】
このようなインクジェットプリンター用のインク（インクジェットインク）としては、例えば画像形成用としてはカラー印刷が所望されることから染料インクが使用されていたが、耐摩耗性、耐水性、耐光性等の耐久性が十分ではないことから、近年では、着色剤に顔料を用いた水性顔料及び油性顔料インクや、紫外線等の活性エネルギー線で印刷被膜を硬化、乾燥させることの可能な活性エネルギー線硬化型のインクジェットインクが提案されている。
【０００４】
一方、インクジェットインクのカラー化についても数々の検討がなされている。
カラーインクには、通常、ブラックインクの他、マゼンタインク、シアンインク、及びイエローインクを備える。これらは、そのものの色の他、例えばシアンインクを印字した上にイエローインクを重ねて印字させて、グリーンの二次色を製造することができ、シアンインクを印字した上にマゼンタインクを重ねて印字させて、ブルーの二次色、例えばバイオレット色を得ることもできる。３種以上の異なる色を用いて三次色、例えばコンポジットブラックを印字させることも可能である。
【０００５】
このようなカラー画像において、鮮やかさは記録媒体の被印刷面の地色に影響されるため、一般には、鮮やかなカラー画像を再現するために、被印刷面の地色の白色度の高いインクジェット専用紙やインクジェット専用光沢紙等の記録媒体を用いる。しかしこれらの記録媒体は高価であることから、普通紙や、あるいは透明基材であっても鮮やかなカラー画像を与える方法が検討されてきた。
【０００６】
普通紙や透明基材に対し鮮やかなカラー画像を与える方法として、隠蔽性の高い白インクを用いて視認性を得る手法があり、例えば酸化チタン、重合性化合物、光重合開始剤と水性溶媒からなる光硬化型インクジェットインクが提案されている（例えば、特許文献１参照。）。また分散性の悪い酸化チタンを安定に分散させ吐出性に優れた特定の酸化チタンを使用した紫外線硬化型インクジェット記録用白色インクも提案されている。（例えば特許文献２参照）
しかしながらこれらの方法はいずれも白インクを別途必要とするものであり、印刷ヘッドの増設等を必要とし、インクカートリッジをＹＭＣＫ用の４か所しか備えていない汎用のインクジェットプリンターでは対応は困難であった。
【０００７】
一方、光硬化型の厚膜積層印刷や立体造形印刷（光硬化型の厚膜積層印刷や立体造形印刷は、「光造形」とも称される）としては、得られた立体像内部の可視化が可能な透明インクが汎用的で、カラーインクを使用した例は少ない。カラーインクを使用した光造形が少ない理由としては、光造形法が、インクジェットインクを吐出してインク層を形成する工程と該インク層を硬化させる工程とを繰り返し、該インク層を積層させて立体像を形成する方法のため、色が重なり鮮やかさが得られないという問題がある。なお、光造形法でカラーの立体像を得る方法としては、光硬化性の透明インクジェットインクを用いて立体形状を形成した後、着色インクを用いて該立体形状表面を着色する方法が知られている（例えば特許文献３参照）。
【先行技術文献】
【特許文献】
【０００８】
【特許文献１】特開２０００−３３６２９５号公報
【特許文献２】特開２００４−５９８５７号公報
【特許文献３】特開２００８−１８８８２６号公報
【発明の開示】
【発明が解決しようとする課題】
【０００９】
本発明の目的は、白インクを必要とせずに、着色基材や透明基材に鮮やかなカラー画像を与え、更に光造形用インクとして使用した場合においても、鮮やかなカラーの立体像を与える活性エネルギー線硬化型のインクジェットインク及びインクセットを提供するものである。
【課題を解決するための手段】
【００１０】
本発明者らは、マゼンタインク、シアンインク、イエローインク等のカラーインクに、白色顔料を添加したインクを使用することで、前記課題を解決した。
【００１１】
即ち本発明は、重合性化合物及び光重合開始剤を含有し活性エネルギー線を照射することにより硬化し、白色顔料及び白色顔料以外の着色剤を含む活性エネルギー線硬化型インクジェットインクを提供する。
【００１２】
また本発明は、重合性化合物及び光重合開始剤を含有し活性エネルギー線を照射することにより硬化する、少なくともマゼンタインク、シアンインク、及びイエローインクを含む活性エネルギー線硬化型インクジェットインクセットであって、該インクジェットインクセットを構成するインクのいずれかあるいは全てに白色顔料を含有する活性エネルギー線硬化型インクジェットインクセットを提供する。
【００１３】
また本発明は、活性エネルギー線硬化型インクジェットインクをインクジェット方式により所望のパターンで吐出して該インク層を形成する工程１と、活性エネルギー線を照射することにより前記インク層を硬化させる工程２とを含み、前記活性エネルギー線硬化型インクジェットインクが前記記載のインクである像形成方法を提供する。
【００１４】
また本発明は、活性エネルギー線硬化型インクジェットインクセットをインクジェット方式により所望のパターンで吐出して画像を形成する工程と、活性エネルギー線を照射することにより前記インクを硬化させる工程とを含み、前記活性エネルギー線硬化型インクジェットインクセットが前記記載のインクセットである像形成方法を提供する。
【発明の効果】
【００１５】
本発明により、白インクを必要とせずに、着色基材や透明基材に鮮やかなカラー画像を与え、更に光造形用インクとして使用した場合においても、鮮やかなカラーの立体像を与える活性エネルギー線硬化型のインクジェットインク及びインクセットを得ることができる。
【発明を実施するための最良の形態】
【００１６】
次に、本発明の実施形態を示すとともに、本発明を更に詳しく説明する。本発明の活性エネルギー線硬化型インクジェットインクは、重合性化合物、光重合開始剤、白色顔料及び白色顔料以外の着色剤を必須成分とし、必要に応じて各種添加剤から構成される。
【００１７】
（重合性化合物）
重合性化合物は、活性エネルギー線で重合する化合物が好ましい。活性エネルギー線重合性化合物は、活性エネルギー線重合性官能基を一つ持つ単官能性活性エネルギー線重合性化合物（単官能モノマー）、二つ以上の活性エネルギー線重合性官能基を持つ多官能活性エネルギー線重合性化合物（多官能モノマー）からなる。
単官能モノマーとしては、例えば、メチル、エチル、プロピル、ブチル、アミル、２−エチルヘキシル、イソオクチル、ノニル、ドデシル、ヘキサデシル、オクタデシル、シクロヘキシル、ベンジル、メトキシエチル、ブトキシエチル、フェノキシエチル、ノニルフェノキシエチル、グリシジル、ジメチルアミノエチル、ジエチルアミノエチル、イソボルニル、ジシクロペンタニル、ジシクロペンテニル、ジシクロペンテニロキシエチル、テトラヒドロフルフリル、カプロラクトン変性テトラヒドロフルフリル、アクリロイルモルホリン、Ｎ−アクリロイルオキシエチルヘキサヒドロフタルイミド等の置換基を有するアクリレート、Ｎ−ビニルカプロラクタム、Ｎ−ビニルピロリドン、Ｎ−ビニルホルムアミド等が挙げられる。
またこれらは２種類以上併用して用いることもできる。
【００１８】
また、本発明で使用する活性エネルギー線重合性基を２つ以上有する多官能モノマーとしては、特に限定はなく公知の多官能モノマーを使用できる。例えば、１，３−ブチレングリコール、１，４−ブタンジオール、１，５−ペンタンジオール、３−メチル−１，５−ペンタンジオール、１，６−ヘキサンジオール、ネオペンチルグリコール、１，８−オクタンジオール、１，９−ノナンジオール、トリシクロデカンジメタノール、エチレングリコール、ポリエチレングリコール、プロピレングリコール、ジプロピレングリコール、トリプロピレングリコール、ポリプロピレングリコール等のジアクリレート、トリス（２−ヒドロキシエチル）イソシアヌレートのジアクリレート、ネオペンチルグリコール１モルに４モル以上のエチレンオキサイドもしくはプロピレンオキサイドを付加して得たジオールのジアクリレート、ビスフェノールＡ１モルに２モルのエチレンオキサイドもしくはプロピレンオキサイドを付加して得たジオールのジアクリレート、トリメチロールプロパン１モルに３モル以上のエチレンオキサイドもしくはプロピレンオキサイドを付加して得たトリオールのジまたはトリアクリレート、ビスフェノールＡ１モルに４モル以上のエチレンオキサイドもしくはプロピレンオキサイドを付加して得たジオールのジアクリレート、トリメチロールプロパントリアクリレート，ペンタエリスリトールトリアクリレート，ジペンタエリスリトールのポリアクリレート、エチレンオキサイド変性リン酸アクリレート、エチレンオキサイド変性アルキルリン酸アクリレート等の多官能アクリレート、
【００１９】
アクリル酸２−（２−ビニロキシエトキシ）エチル、エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジ又はトリビニルエーテル化合物の、ビニルエーテル基を有する重合性化合物等が挙げられる。
これらは２種類以上併用して用いることができる。
【００２０】
一方、本発明において、分子量の高いアクリレートオリゴマー等の反応性オリゴマーは硬化塗膜性能を上げる観点から若干量使用しても構わない。しかしながら多量の使用はサテライト発生等の吐出への悪影響の恐れがあることから、使用量としては活性エネルギー線重合性化合物全量に対し２０質量％を超えない量で使用することが好ましい。
反応性オリゴマーとしては、ウレタンアクリレートオリゴマー、エポキシアクリレートオリゴマー、ポリエステルアクリレートオリゴマー等が挙げられ、２種類以上併用して用いることができる。
【００２１】
前記活性エネルギー線重合性化合物は、使用するインクジェット装置にもよるが、各々のモノマーを配合後の粘度が概ね１〜１０００ｍＰａ・ｓｅｃとなるように設計することが好ましい。なお粘度は、回転粘度計（東機産業社製粘度測定器：ＴＶＥ−２０Ｌ）を用い測定した。
【００２２】
（光重合開始剤）
本発明において、活性エネルギー線として紫外線を使用する場合には、光重合開始剤を使用することが好ましい。光重合開始剤としてはラジカル重合型の光重合開始剤が使用される。
具体的には、ベンゾインイソブチルエーテル、２，４−ジエチルチオキサントン、２−イソプロピルチオキサントン、ベンジル、２，４，６−トリメチルベンゾイルジフェニルフォスフィンオキシド６−トリメチルベンゾイルジフェニルフォスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルフォスフィンオキシド等が好適に用いられ、さらにこれら以外の分子開裂型のものとして、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オンおよび２−メチル−１−（４−メチルチオフェニル）−２−モルフォリノプロパン−１−オン等を併用しても良いし、さらに水素引き抜き型光重合開始剤である、ベンゾフェノン、４−フェニルベンゾフェノン、イソフタルフェノン、４−ベンゾイル−４’−メチル−ジフェニルスルフィド等も併用できる。
特に光源としたＬＥＤを使用する場合には、ＬＥＤの発光ピーク波長を加味して光重合開始剤を選択することが好ましい。例えばＵＶ−ＬＥＤを使用する場合に適した光重合開始剤としては、２−ベンジル−２−ジメチルアミノ−１−（４−モルフォリノフェニル）−ブタン−１−オン、２−（ジメチルアミノ）−２−[（４−メチルフェニル）メチル]−１−（４−モルフォリノフェニル）−ブタン−１−オン）、ビス（２、４、６−トリメチルベンゾイル）フェニルフォスフィンオキサイド、２，４，６−トリメチルベンゾイル−ジフェニル−フォスフィンオキサイド、２，４−ジエチルチオキサントン、２−イソプロピルチオキサントン等が挙げられる。
【００２３】
また上記光重合開始剤に対し、増感剤として例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミンおよび４，４’−ビス（ジエチルアミノ）ベンゾフェノン等の、前述重合性成分と付加反応を起こさないアミン類を併用することもできる。
【００２４】
本発明の活性エネルギー線硬化型インクジェットインクには、インクの保存安定性を高めるため、ハイドロキノン、メトキノン、ジ−ｔ−ブチルハイドロキノン、Ｐ−メトキシフェノール、ブチルヒドロキシトルエン、ニトロソアミン塩等の重合禁止剤をインク中に０．０１〜２質量％の範囲で添加しても良い。
【００２５】
（着色剤）
本願のインクジェットインクは、前記重合性化合物、前記光重合開始剤を含有し、且つ白色顔料及び白色顔料以外の着色剤を含むことを特徴とする。
【００２６】
（白色顔料）
本発明で使用する白色顔料としては、特に限定されず公知の白色顔料を使用することができる。例えば酸化チタン、硫化亜鉛、鉛白、亜鉛華、リトボン、アンチモンホワイト、塩基性硫酸鉛、塩基性ケイ酸鉛、硫酸バリウム、炭酸カルシウム、石膏、シリカ等があげられる。これらの中でも、特に白色度および耐擦性に優れるという観点から酸化チタンが好ましい。
前記白色顔料は、２２０〜３２０ｎｍの範囲にあるものが好ましく、より好ましくは２４０〜３００ｎｍ程度のものである。なおここで粒径は、動的光散乱法を用いた粒子径分布測定器（日機装社製  ナノトラックＵＰＡ）により測定した。
前記白色顔料は、本発明のインクジェットインク中に１〜２０重量％の範囲で含むことが好ましく、更に２．５〜１５重量％含むことがより好ましい。
【００２７】
（白色顔料以外の着色剤）
本発明で使用する白色顔料以外の着色剤とは、通常インクジェットインク分野におけるマゼンタインク、シアンインク、及びイエローインクに使用されるマゼンタ色、シアン色、又はイエロー色を呈する着色剤であればよく、染料であっても顔料であってもよく特に限定はない。なお画像や立体像に耐久性や耐光性を求められる場合は顔料を使用することが好ましい。
【００２８】
本発明で使用する染料としては、直接染料、酸性染料、食用染料、塩基性染料、反応性染料、分散染料、建染染料、可溶性建染染料、反応分散染料、など通常インクジェットインクに使用される各種染料が挙げられる。
【００２９】
本発明で使用する顔料としては、無機顔料あるいは有機顔料を使用することができる。
例えばマゼンタインクに使用する顔料としては、Ｃ．Ｉ．ピグメントレッド５（アゾ顔料）、Ｃ．Ｉ．ピグメントレッド７（アゾ顔料）、Ｃ．Ｉ．ピグメントレッド１２（アゾ顔料）、Ｃ．Ｉ．ピグメントレッド４８（Ｃａ）（アゾ顔料）、Ｃ．Ｉ．ピグメントレッド４８（Ｍｎ）（アゾ顔料）、Ｃ．Ｉ．ピグメントレッド５７（Ｃａ）（アゾ顔料）、Ｃ．Ｉ．ピグメントレッド５７：１（アゾ顔料）、Ｃ．Ｉ．ピグメントレッド１１２（アゾ顔料）、Ｃ．Ｉ．ピグメントレッド１２２（キナクリドン顔料）、Ｃ．Ｉ．ピグメントレッド１２３（ペリレン顔料）、Ｃ．Ｉ．ピグメントレッド１６８（アンスラキノン系顔料）、Ｃ．Ｉ．ピグメントレッド１８４（アゾ顔料）、Ｃ．Ｉ．ピグメントレッド２０２（キナクリドン顔料）、Ｃ．Ｉ．ピグメントレッド２０９（キナクリドン顔料）、Ｃ．Ｉ．ピグメントヴァイオレット１９（キナクリドン顔料）等が挙げられる。
【００３０】
また、シアンインクに使用する顔料としては、例えば、Ｃ．Ｉ．ピグメントブルー１（レーキ顔料）、Ｃ．Ｉ．ピグメントブルー１５（フタロシアニン顔料）、Ｃ．Ｉ．ピグメントブルー１５：３（フタロシアニン顔料）、Ｃ．Ｉ．ピグメントブルー１５：４（フタロシアニン顔料）、Ｃ．Ｉ．ピグメントブルー１６（フタロシアニン顔料）、Ｃ．Ｉ．ピグメントブルー６０（アンスラキノン顔料）等が挙げられる。 
【００３１】
また、イエローインクに使用する顔料としては、Ｃ．Ｉ．ピグメントイエロー１（アゾ顔料）、２（アゾ顔料）、３（アゾ顔料）、１２（アゾ顔料）、１３（アゾ顔料）、１４（アゾ顔料）、１６（アゾ顔料）、１７（アゾ顔料）、７３（アゾ顔料）、７４（アゾ顔料）、７５（アゾ顔料）、８３（アゾ顔料）、９３（アゾ顔料）、９５（アゾ顔料）、９７（アゾ顔料）、９８（アゾ顔料）、１０９（イソインドリノン顔料）、１１０（イソインドリノン顔料）、１１４（アゾ顔料）、１２０（ベンズイミダゾロン顔料）、１２８（アゾ顔料）、１２９（アゾ顔料）、１３８（キノフタロン顔料）、１５０（アゾ顔料）、１５１（ベンズイミダゾロン顔料）、１５４（ベンズイミダゾロン顔料）、１５５（アゾ顔料）、１８０（ベンズイミダゾロン顔料）、１８５（イソインドリン顔料）、２１３（キノキサリン顔料）等が挙げられる。 
【００３２】
前記マゼンタインク、シアンインク、又はイエローインク中の顔料の平均粒径は、１０〜２００ｎｍの範囲にあるものが好ましく、より好ましくは５０〜１５０ｎｍ程度のものである。また前記着色剤の添加量、十分な画像濃度や印刷画像の耐光性を得るため、インク全量の０．５〜２０質量％の範囲で含有させることが好ましい。
【００３３】
（インクセット）   
本発明の活性エネルギー線硬化型インクジェットインクは、前述の通り白色顔料及び白色顔料以外の着色剤、例えばマゼンタ色、シアン色又はイエロー色を呈する顔料を含むことを特徴とする。これらは数種をインクセットとして使用してもよく好ましい。具体的には、少なくともマゼンタインク、シアンインク、及びイエローインクを含む活性エネルギー線硬化型インクジェットインクセットであることが好ましく、このうちの１種、数種もしくは全てのインクに白色顔料を加えた本発明の活性エネルギー線硬化型インクジェットインクが使用されていることが必須である。
その他、ブラックインクやクリアインク等、通常活性エネルギー線硬化型インクジェットインクセットに加えられる色インクを加えたセットであってもよい。また本発明のインクセットには、本来白色インクを使用しなくても鮮やかさを呈するものであるが、白色インクを排除するものではなくセットとして使用しても構わない。また、それぞれの色毎に同系列の濃色や淡色を加えてもよく、マゼンタに加えて淡色のライトマゼンタ、濃色のレッド、シアンに加えて淡色のライトシアン、濃色のブルー、ブラックに加えて淡色であるグレイ、ライトブラック、濃色であるマットブラック等を加えてもよい。
【００３４】
例えばブラックインクに使用する黒顔料としては、三菱化学社製のＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等が、コロンビア社製のＲａｖｅｎ５７５０、同５２５０、同５０００、同３５００、同１２５５、同７００等が、キャボット社製のＲｅｇａｌ４００Ｒ、同３３０Ｒ、同６６０Ｒ、Ｍｏｇｕｌ Ｌ、同７００、Ｍｏｎａｒｃｈ８００、同８８０、同９００、同１０００、同１１００、同１３００、同１４００等が、デグッサ社製のＣｏｌｏｒ Ｂｌａｃｋ ＦＷ１、同ＦＷ２、同ＦＷ２Ｖ、同ＦＷ１８、同ＦＷ２００、ＣｏｌｏｒＢｌａｃｋ Ｓ１５０、同Ｓ１６０、同Ｓ１７０、Ｐｒｉｎｔｅｘ ３５、同Ｕ、同Ｖ、同１４０Ｕ、Ｓｐｅｃｉａｌ Ｂｌａｃｋ ６、同５、同４Ａ、同４等が挙げられる。 
【００３５】
また、白色インクに使用する白顔料としては、前述の白顔料を使用することができる。
【００３６】
これらの顔料の平均粒径は、具体的にブラックインクは、３０〜１００ｎｍの範囲にあるものが好ましく、より好ましくは５０〜８０ｎｍ程度のものである。
又前記白色顔料以外の着色剤の添加量は、十分な画像濃度や印刷画像の耐光性を得るため、インクジェットインク全量の１〜３０質量％の範囲で含有させることが好ましい。
【００３７】
この他に、本発明の課題を損なわず、且つ吐出安定性を損なわない範囲において、必要に応じて界面活性剤、レベリング添加剤、マット剤、膜物性を調整するためのポリエステル系樹脂、ポリウレタン系樹脂、ビニル系樹脂、アクリル系樹脂、ゴム系樹脂、ワックス類を添加することが出来る。 
【００３８】
前記顔料は、前記活性エネルギー線重合性化合物等に対する分散安定性を高める目的で顔料分散剤を用いることが好ましい。具体的には、味の素ファインテクノ社製のアジスパーＰＢ８２１、ＰＢ８２２、ＰＢ８１７、アビシア社製のソルスパーズ２４０００ＧＲ、３２０００、３３０００、３９０００、楠本化成社製のディスパロンＤＡ―７０３―５０、ＤＡ−７０５、ＤＡ−７２５等が挙げられるが、これらに限定されるものではない。また、高分子分散剤の使用量は、顔料に対して１０〜８０質量％の範囲が好ましく、特に２０〜６０質量％の範囲が好ましい。使用量が１０質量％未満の場合には分散安定性が不十分となる傾向にあり、８０質量％を超える場合にはインクの粘度が高くなる傾向にあり、吐出安定性が低下しやすい傾向にある。
【００３９】
また、本発明の活性エネルギー線硬化型インクジェットインクには、被着材に対する接着性の付与等を目的に、アクリル樹脂、エポキシ樹脂、テルペンフェノール樹脂、ロジンエステル等の非反応性樹脂等を配合することができる。しかしながら非反応性樹脂の添加はサテライト発生の恐れがあることや、耐溶剤性の低下のおそれがあることから、添加量は少量にとどめておくことが好ましい。
【００４０】
本発明の活性エネルギー線硬化型インクジェットインクの製造は、白色顔料及び白色以外の顔料、活性エネルギー線重合性化合物、必要に応じ高分子分散剤、樹脂を加えた混合物をビーズミル等の通常の分散機を用いて顔料を分散した後、光重合開始剤を加え、さらに必要に応じ表面張力調整剤等の添加剤を加えて攪拌、溶解することで調製できる。予め、ビーズミル等の通常の分散機を用いて高濃度の顔料分散液（ミルベース）を作製後、光重合開始剤を溶解した活性エネルギー線重合性化合物、添加剤等を攪拌、混合して調製することもできる。
【００４１】
このとき、白色顔料と白色以外の顔料とを最初から添加して高濃度の顔料分散液を作成してもよいが、予め、白色顔料のみを使用した高濃度の白色顔料分散液を作製し、一方、別途作成した白色顔料以外の着色剤を使用したマゼンタ色、シアン色あるいはイエロー色の高濃度の顔料分散液と所望の割合で混合した後、光重合開始剤を溶解した活性エネルギー線重合性化合物、添加剤等を攪拌、混合して調製することも可能である。この方法は、効率的であり好ましい。
【００４２】
また、白色顔料のみを使用した活性エネルギー線硬化型インクジェットインクを調整し、一方白色顔料以外の着色剤を使用したマゼンタ色、シアン色あるいはイエロー色のインクを調整し、該インク同士を所望の割合で混合してもよい。この場合は、必要とする光重合開始剤を溶解した活性エネルギー線重合性化合物、添加剤等の種類や割合を予め一致させておく必要があるが、簡便であり好ましい。
【００４３】
顔料を分散させるための攪拌・分散装置としては、ビーズミルの他、たとえば超音波ホモジナイザー、高圧ホモジナイザー、ペイントシェーカー、ボールミル、ロールミル、サンドミル、サンドグラインダー、ダイノーミル、ディスパーマット、ＳＣミル、ナノマイザーなど、公知慣用の各種分散機を使用することができる。
【００４４】
（像形成方法）
本発明の活性エネルギー線硬化型インクジェットインクは、インクジェット方式により所望のパターンでインクジェットノズルから吐出して該インク層を形成する工程１と、活性エネルギー線を照射することにより前記インク層を硬化させる工程２により、像を形成することができる。この時、被印刷基材等の被着体に対して、画像パターン状にインクを吐出しインク層を形成し、工程２によりインク層を硬化させることで、画像を形成させることができる。
【００４５】
インクジェット方式としては、従来公知の方式がいずれも使用できる。例えば圧電素子の振動を利用してインクジェットノズルから液滴を吐出させる方法（電歪素子の機械的変形によりインク滴を形成するインクジェットヘッドを用いた方法）や熱エネルギーを利用する方法が挙げられる。
【００４６】
（被印刷基材）
本発明で使用する被基材は、普通紙、コート紙等の紙はもちろん、プラスチック材も使用することができる。具体的には、汎用の射出成形用プラスチックとして使用される、ＡＢＳ（アクリロニトリル・ブタジエン・スチレン）樹脂、ＰＶＣ（ポリ塩化ビニル）／ＡＢＳ樹脂、ＰＡ（ポリアミド）／ＡＢＳ樹脂、ＰＣ（ポリカーボネート）／ＡＢＳ樹脂、ＰＢＴ（ポリブチレンテレフタレート）／ＡＢＳ等のＡＢＳ系のポリマーアロイ、ＡＡＳ（アクリロニトリル・アクリルゴム・スチレン）樹脂、ＡＳ（アクリロニトリル・スチレン）樹脂、ＡＥＳ（アクリロニトリル・エチレンゴム・スチレン）樹脂、ＭＳ（（メタ）アクリル酸エステル・スチレン）系樹脂、ＰＣ（ポリカーボネート）系樹脂、アクリル系樹脂、メタクリル系樹脂、ＰＰ（ポリプロピレン）系樹脂、等が挙げられる。
また、被基材として包装材料用の熱可塑性樹脂フィルム等のプラスチック材からなるフィルムを使用することも可能である。例えば食品包装用として使用される熱可塑性樹脂フィルムとしては、ポリエチレンレテフタレート（ＰＥＴ）フィルム、ポリスチレンフィルム、ポリアミドフィルム、ポリアクリロニトリルフィルム、ポリエチレンフィルム（ＬＬＤＰＥ：低密度ポリエチレンフィルム、ＨＤＰＥ：高密度ポリエチレンフィルム）やポリプロピレンフィルム（ＣＰＰ：無延伸ポリプロピレンフィルム、ＯＰＰ：二軸延伸ポリプロピレンフィルム）等のポリオレフィンフィルム、ポリビニルアルコールフィルム、エチレン−ビニルアルコール共重合体フィルム等が挙げられる。これらは一軸延伸や二軸延伸等の延伸処理を施してあってもよい。またフィルム表面には必要に応じて火炎処理やコロナ放電処理などの各種表面処理を施してもよい。
【００４７】
（硬化反応）
硬化反応としては、活性エネルギー線、好ましくは紫外線等の光照射をすることにより行う。紫外線等の光源としては、通常活性エネルギー線硬化型インクジェットインクに使用する光源、例えばメタルハライドランプ、キセノンランプ、カーボンアーク灯、ケミカルランプ、低圧水銀ランプ、高圧水銀ランプ等であれば問題なく硬化させることができる。例えばＦｕｓｉｏｎ Ｓｙｓｔｅｍ社製のＨランプ、Ｄランプ、Ｖランプ等の市販されているものを用いて行うことができる。
本発明の活性エネルギー線硬化型インクジェットインクは、これら紫外線光源から発せられる紫外線にて積算光量で５０〜１０００ｍJ／ｃｍ２の照射で硬化することが好ましく、より好ましくは５０〜２００ｍＪ／ｃｍ２で硬化することが好ましい。
【００４８】
また、ＵＶ−ＬＥＤや、紫外線発光半導体レーザ等の紫外線発光半導体素子によっても硬化が可能である。具体的には、活性エネルギー線硬化型インクジェットインクを被基材に吐出することにより画像を印字する工程と、発光ダイオード（ＬＥＤ）を用いて波長ピークが３６５〜４２０ｎｍの範囲にある活性エネルギー線を照射することにより前記画像を硬化させることで、画像を形成させることが可能である。
【００４９】
（光造形法）
また、前記工程２の後、前記工程１および前記工程２を含む工程を繰り返して立体像を得る工程３とを含むことで、光造形による立体像が形成可能である。
【００５０】
一般的な光造形法の一例を示す。インクジェット方式により活性エネルギー線硬化型インクジェットインクをインクジェットノズルから所望の形状パターンを描画するよう吐出してから紫外線を照射して硬化薄膜を形成する。一般にインクジェット光造形法に用いる光造形装置は、目的とする立体造形物を光造形するための平面ステージと、平面ステージに対して少なくとも平行な平面上に移動可能なインクジェットノズルを少なくとも１個と、活性エネルギー線硬化型インクジェットインクの硬化光を照射するための光源とを有している。ＣＡＤデータ等に基づいて目的とする立体造形物の形状を複数の断面形状に分割した断面形状データに応じた所望のパターンでインクジェットノズルから活性エネルギー線硬化型インクジェットインクを吐出して、同インクからなるインク層を形成した後、光源から活性エネルギー線照射光を照射して該インク層を硬化させる。次いで、該硬化させたインク層の上に、次の断面形状に応じてインクジェットノズルから活性エネルギー線硬化型インクジェットインクを供給する。以上を繰り返すことにより、各断面形状に相当する樹脂硬化層を積層して、目的とする立体像を形成することができる。 
【実施例】
【００５１】
以下、実施例により、本発明をさらに詳しく説明するが、本発明は、下記実施例に何ら制限されるものではない。なお、以下実施例中にある部とは、質量部を表す。
【００５２】
[シアン顔料分散液（ミルベース）の調整例]
（ミルベース（１）の製造例）
ファストゲンブルーＴＧＲ-Ｊ  １０部
ＤＩＣ製  銅フタロシアニン顔料Ｃ．Ｉ．ピグメントブルー１５：４
アジスパー  ＰＢ−８２１       ３部
ルーブリゾール製  高分子顔料分散剤
ライトアクリレート  ＰＧＡ    ７部
共栄社化学製  ２−ヒドロキシ３−フェノキシプロピルアクリレート（単官能モノマー）
ＭＩＲＡＭＥＲ  Ｍ−２２２   ８０部
ＭＩＷＯＮ製  ジプロピレングリコールジアクリレート（多官能モノマー）
を攪拌機で３０分以上混合させて、シアン顔料の懸濁液を得た。
【００５３】
得られたシアン顔料の懸濁液を、連続式分散メディア攪拌型湿式分散装置（日本コークス製、ＳＣミル１００型）を用いて、この分散装置の排出口に、懸濁液を保持する容器を接続し、更にこの容器を分散装置の供給口に接続して、循環ポンプを設けることなく懸濁液を循環させて、顔料が所定の粒子径の顔料分散液となるまで、繰り返し分散させた。
この時の分散条件は、分散装置のローター回転数２５００ｍｉｎ-1、分散メディアである０．５ｍｍφジルコニアビーズ充填率８０％、上記シアン顔料の懸濁液の時間当たりの供給量は２５０Ｌで、２時間循環分散とさせて、ミルベース（１）を作製した。
【００５４】
[マゼンタ顔料分散液（ミルベース）の調整例]
（ミルベース（２）の製造例）
ファストゲンスーパーマゼンタＲＴＳＰ  １０部
ＤＩＣ製  キナクリドン顔料Ｃ．Ｉ．ピグメントレッド１２２
アジスパー  ＰＢ−８２１       ４．５部
ルーブリゾール製  高分子顔料分散剤
ライトアクリレート  ＰＧＡ  １０．５部
共栄社化学製  ２−ヒドロキシ３−フェノキシプロピルアクリレート（単官能モノマー）
ＭＩＲＡＭＥＲ  Ｍ−２２２   ７５部
ＭＩＷＯＮ製  ジプロピレングリコールジアクリレート（多官能モノマー）
を攪拌機で３０分以上混合させて、マゼンタ顔料の懸濁液を得た。
【００５５】
得られたマゼンタ顔料の懸濁液を、連続式分散メディア攪拌型湿式分散装置（日本コークス製、ＳＣミル１００型）を用いて、この分散装置の排出口に、懸濁液を保持する容器を接続し、更にこの容器を分散装置の供給口に接続して、循環ポンプを設けることなく懸濁液を循環させて、顔料が所定の粒子径の顔料分散液となるまで、繰り返し分散させた。
この時の分散条件は、分散装置のローター回転数２４００ｍｉｎ-1、分散メディアである０．５ｍｍφジルコニアビーズ充填率８０％、上記高濃度マゼンタ顔料の懸濁液の時間当たりの供給量は２５０Ｌで、１．５時間循環分散とさせて、ミルベース（２）を作製した。
【００５６】
[イエロー顔料分散液（ミルベース）の調整例]
（ミルベース（３）の製造例）
Ｌｅｖａｓｃｒｅｅｎ    Ｙｅｌｌｏｗ  Ｇ−０１  １０部
ランクセス製  Ｃ．Ｉ．ピグメントイエロー１５０
Ｓｏｌｓｐｅｒｓｅ  ３３０００            ６部
日本ルーブリゾール製  高分子顔料分散剤
ＭＩＲＡＭＥＲ  Ｍ−２２２   ８４部
ＭＩＷＯＮ製  ジプロピレングリコールジアクリレート（多官能モノマー）
を攪拌機で３０分以上混合させて、高濃度イエロー顔料の懸濁液を得た。
【００５７】
得られたイエロー顔料の懸濁液を、連続式分散メディア攪拌型湿式分散装置（日本コークス製、ＳＣミル  １００型）を用いて、この分散装置の排出口に、懸濁液を保持する容器を接続し、更にこの容器を分散装置の供給口に接続して、循環ポンプを設けることなく懸濁液を循環させて、顔料が所定の粒子径の顔料分散液となるまで、繰り返し分散させた。
この時の分散条件は、分散装置のローター回転数２２００ｍｉｎ-1、分散メディアである０．８ｍｍφ高比重ガラスビーズ充填率８５％、上記イエロー顔料の懸濁液の時間当たりの供給量は２２０Ｌで、１．５時間循環分散とさせて、ミルベース（３）を作製した。
【００５８】
[白色顔料分散液（ミルベース）の調整例]
（ミルベース（３）の製造例）
ＪＲ−８０６  ４０部
テイカ製  酸化チタン
Ｓｏｌｓｐｅｒｓｅ  ２４０００            ２部
日本ルーブリゾール製  高分子顔料分散剤
ライトアクリレート  ＰＧＡ  ５部
共栄社化学製  ２−ヒドロキシ３−フェノキシプロピルアクリレート（単官能モノマー）
ＭＩＲＡＭＥＲ  Ｍ−２２２   ５３部  
ＭＩＷＯＮ製  ジプロピレングリコールジアクリレート（多官能モノマー）
を攪拌機で３０分以上混合させて、白色顔料の懸濁液を得た。
【００５９】
得られた白色顔料の懸濁液を、連続式分散メディア攪拌型湿式分散装置（日本コークス製、ＳＣミル  １００型）を用いて、この分散装置の排出口に、懸濁液を保持する容器を接続し、更にこの容器を分散装置の供給口に接続して、循環ポンプを設けることなく懸濁液を循環させて、顔料が所定の粒子径の顔料分散液となるまで、繰り返し分散させた。
この時の分散条件は、分散装置のローター回転数２２００ｍｉｎ-1、分散メディアである０．８ｍｍφ高比重ガラスビーズ充填率８５％、上記白色顔料の懸濁液の時間当たりの供給量は２２０Ｌで、１．５時間循環分散とさせて、ミルベース（４）を作製した。
【００６０】
[インク調整例１]  シアンインク（１）
ＭＩＲＡＭＥＲ  Ｍ−２２２（ＭＩＷＯＮ製  ジプロピレングリコールジアクリレート）３５部、ＭＩＲＡＭＥＲＥ  Ｍ−３１３０（ＭＩＷＯＮ製  ＥＯ変性トリメチロールプロパントリアクリレート）２５部、ユニディックＶ−５５００（ＤＩＣ製エポキシアクリレート）５部、ＩＯＡＡ（大阪有機製イソオクチルアクリレート）１５部、光重合開始剤として、イルガキュアー８１９（ＢＡＳＦ製）４部、ルシリンＴＰＯ（ＢＡＳＦ製）３部を加えて、６０℃に加温して、十分攪拌、光重合開始剤を完全溶解した。この後、上記で作製した顔料分散液（ミルベース（１））を２０部加えて、再度、十分攪拌した後、１．２μｍのメンブランフィルターを用いて、ろ過することにより、活性エネルギー線硬化型インクジェット用シアン色インク（１）を得た。
【００６１】
[インク調整例２]  マゼンタインク（２）
ＭＩＲＡＭＥＲ  Ｍ−２２２（ＭＩＷＯＮ製  ジプロピレングリコールジアクリレート）３４部、ＭＩＲＡＭＥＲＥ  Ｍ−３１３０（ＭＩＷＯＮ製  ＥＯ変性トリメチロールプロパントリアクリレート）１０部、ユニディックＶ−５５００（ＤＩＣ製エポキシアクリレート）３部、ＩＯＡＡ（大阪有機製イソオクチルアクリレート）１３部、光重合開始剤として、イルガキュアー８１９（ＢＡＳＦ製）４部、ルシリンＴＰＯ（ＢＡＳＦ製）３部を加えて、６０℃に加温して、十分攪拌、光重合開始剤を完全溶解した。この後、上記で作製した顔料分散液（ミルベース（２））を４０部加えて、再度、十分攪拌した後、１．２μｍのメンブランフィルターを用いて、ろ過することにより、活性エネルギー線硬化型インクジェット用マゼンタ色インク（２）を得た。
【００６２】
[インク調整例３]  イエローインク（３）
ＭＩＲＡＭＥＲ  Ｍ−２２２（ＭＩＷＯＮ製  ジプロピレングリコールジアクリレート）３２部、ＭＩＲＡＭＥＲＥ  Ｍ−３１３０（ＭＩＷＯＮ製  ＥＯ変性トリメチロールプロパントリアクリレート）２３部、ユニディックＶ−５５００（ＤＩＣ製エポキシアクリレート）３部、ＩＯＡＡ（大阪有機製イソオクチルアクリレート）１２部、光重合開始剤として、イルガキュアー８１９（ＢＡＳＦ製）４部、ルシリンＴＰＯ（ＢＡＳＦ製）３部を加えて、６０℃に加温して、十分攪拌、光重合開始剤を完全溶解した。この後、上記で作製した顔料分散液（ミルベース（３））を３０部加えて、再度、十分攪拌した後、１．２μｍのメンブランフィルターを用いて、ろ過することにより、活性エネルギー線硬化型インクジェット用イエロー色インク（３）を得た。
【００６３】
[インク調整例４]  白インク（４）
ＭＩＲＡＭＥＲ  Ｍ−２２２（ＭＩＷＯＮ製  ジプロピレングリコールジアクリレート）２５部、ＭＩＲＡＭＥＲＥ  Ｍ−３１３０（ＭＩＷＯＮ製  ＥＯ変性トリメチロールプロパントリアクリレート）１０部、ユニディックＶ−５５００（ＤＩＣ製エポキシアクリレート）３部、ＩＯＡＡ（大阪有機製イソオクチルアクリレート）１２部、光重合開始剤として、イルガキュアー８１９（ＢＡＳＦ製）４部、ルシリンＴＰＯ（ＢＡＳＦ製）３部を加えて、６０℃に加温して、十分攪拌、光重合開始剤を完全溶解した。この後、上記で作製した顔料分散液（ミルベース（４））を５０部加えて、再度、十分攪拌した後、１．２μｍのメンブランフィルターを用いて、ろ過することにより、活性エネルギー線硬化型インクジェット用白色インク（４）を得た。
【００６４】
[実施例１]  白色顔料２．５重量％含有シアンインク
インク調整例４で得られた白色インク（４）１３．４部とインク調整例１で得られたシアンインク（１）８６．６部を攪拌混合することで、白色顔料２．５重量％を含有したシアンインクを得た。
【００６５】
[実施例２]  白色顔料５重量％含有シアンインク
インク調整例４で得られた白色インク（４）２６．７部とインク調整例１で得られたシアンインク（１）７３．３部を攪拌混合することで、白色顔料５重量％を含有したシアンインクを得た。
【００６６】
[実施例３]  白色顔料１０重量％含有シアンインク
インク調整例４で得られた白色インク（４）５３．５部とインク調整例１で得られたシアンインク（１）４６．５部を攪拌混合することで、白色顔料１０重量％を含有したシアンインクを得た。
【００６７】
[実施例４]  白色顔料１５重量％含有シアンインク
インク調整例４で得られた白色インク（４）８０．２部とインク調整例１で得られたシアンインク（１）１９．８部を攪拌混合することで、白色顔料１５重量％を含有したシアンインクを得た。
【００６８】
[実施例５]  白色顔料２．５重量％含有マゼンタインク
インク調整例４で得られた白色インク（４）１３．４部とインク調整例２で得られたマゼンタインク（２）８６．６部を攪拌混合することで、白色顔料２．５重量％を含有したマゼンタインクを得た。
【００６９】
[実施例６]  白色顔料５重量％含有マゼンタインク
インク調整例４で得られた白色インク（４）２６．７部とインク調整例２で得られたマゼンタインク（２）７３．３部を攪拌混合することで、白色顔料５重量％を含有したマゼンタインクを得た。
【００７０】
[実施例７]  白色顔料１０重量％含有マゼンタインク
インク調整例４で得られた白色インク（４）５３．５部とインク調整例２で得られたマゼンタインク（２）４６．５部を攪拌混合することで、白色顔料１０重量％を含有したマゼンタインクを得た。
【００７１】
[実施例８]  白色顔料２．５重量％含有イエローインク
インク調整例４で得られた白色インク（４）１３．４部とインク調整例３で得られたイエローインク（３）８６．６部を攪拌混合することで、白色顔料２．５重量％を含有したイエローインクを得た。
【００７２】
[実施例９]  白色顔料５重量％含有イエローインク
インク調整例４で得られた白色インク（４）２６．７部とインク調整例３で得られたイエローインク（３）７３．３部を攪拌混合することで、白色顔料５重量％を含有したイエローインクを得た。
【００７３】
[実施例１０]  白色顔料１０重量％含有イエローインク
インク調整例４で得られた白色インク（４）５３．５部とインク調整例３で得られたイエローインク（３）４６．５部を攪拌混合することで、白色顔料１０重量％を含有したイエローインクを得た。
【００７４】
[比較例１〜３]
インク調整例１〜３で得られたシアンインク（１）、マゼンタインク（２）、イエローインク（３）を夫々、白色顔料を含まないインクの比較例１〜３とした。
【００７５】
[白色顔料の含有による彩度への影響]
実施例、及び比較例で得られたインクを黒色ＰＥＴ基材上にスピンコーターを用いて６μｍの厚さに塗布し、次いでメタルハライドランプにて８００ｍＪ／ｃｍ２の光量で照射し、硬化塗膜を得た。
得られた硬化塗膜をＬ＊ａ＊ｂ＊表色系で測定した。測定には、Ｘ−ｒｉｔｅ社製の測色計５２８を用い、光源５０／２でＬ＊ａ＊ｂ＊値を測定した。また、色の鮮やかさの指標となる彩度Ｃ＊は、ａ＊ｂ＊値より式（１）から算出した。
式（１）：  Ｃ＊＝√（（ａ＊）２＋（ｂ＊）２）  
【００７６】
【表１】
2015067743.tif 000002
【００７７】
この結果から明らかな通り、本発明で得た実施例の活性エネルギー線硬化型インクジェットインクの硬化塗膜は、鮮やかさの指標となる彩度値が比較例に対し明らかに高い数値を示した。また目視による観察においても比較例のインク塗膜がほぼ基材の黒色を呈しているのに対し、実施例の塗膜は、鮮やかに色発現されていることが分かる。
【００７８】
[白色顔料の含有による厚膜化色目への影響]
実施例３と比較例１のインクを白色ＰＥＴ基材上にスピンコーターを用いて６μｍの厚さに塗布し、次いでメタルハライドランプにて８００ｍＪ／ｃｍ２の光量で照射し、硬化塗膜を得た。この操作を２回繰り返し２層−１２μｍ厚の塗膜を、３回繰り返し３層−１８μｍ厚の塗膜を得た。得られた硬化塗膜をＬ＊ａ＊ｂ＊表色系で測定した。測定には、Ｘ−ｒｉｔｅ社製の測色計５２８を用い、光源５０／２でＬ＊ａ＊ｂ＊値を測定した。また、色の鮮やかさの指標となる彩度：Ｃ＊は、ａ＊ｂ＊値より式（１）から算出した。
式（１）：  Ｃ＊＝√（ａ＊）２＋（ｂ＊）２ 
【００７９】
【表２】
2015067743.tif 000003
【００８０】
この結果、実施例３と比較例１のインクを夫々、白色基材上に６μｍ、１２μｍ、１８μｍに厚膜化塗装を行なった結果、実施例３のインクのＬ＊値は、約２０％の低下であったが、比較例１のインク塗膜のＬ＊値は、約３５％低下した。また彩度値C＊は、実施例３のインク塗膜は、大きな変化はなかったが、比較例１のインク塗膜は、低下傾向にあった。
以上の結果より、インク中に白色顔料を含むことで基材の色の影響を受けずに色発現し、また、厚膜印刷した際の彩度の低下が抑えられることがわかる。